(57)【要約】【課題】耐トラッキング性が優れた高電圧電気絶縁性シリコーンゴム用組成物、高電圧電気絶縁性シリコーンゴム組成物および高電圧電気絶縁体を提供する。【解決手段】（Ａ）平均単位式ＲａＳｉＯ（４−ａ）／２（式中、Ｒは１価の非置換炭化水素基またはハロゲン化炭化水素基、ａは１.８〜２.３）で示され、１分子中に少なくとも２個のケイ素原子結合アルケニル基を有するオルガノポリシロキサン１００重量部、（Ｂ）環状ジメチルシロキサンオリゴマーにより疎水化処理した乾式法シリカ１０〜１００重量部、（Ｃ）水酸化アルミニウム粉末１０〜４００重量部および（Ｄ）末端シラノール基封鎖ジオルガノシロキサンオリゴマーまたはシラノール基含有オルガノシラン０〜１０重量部からなる高電圧電気絶縁性シリコーンゴム用組成物。上記高電圧電気絶縁性シリコーンゴム用組成物とそれを硬化させるのに十分な量の（Ｅ）硬化剤とからなる高電圧電気絶縁性シリコーンゴム組成物。その硬化物からなる高電圧電気絶縁体。【選択図】なし【特許請求の範囲】
【請求項１】
（Ａ）平均単位式：ＲａＳｉＯ（４−ａ）／２（式中、Ｒは１価の非置換炭化水素基またはハロゲン化炭化水素基であり、ａは１.８〜２.３の数である。）で示され、１分子中に少なくとも２個のケイ素原子結合アルケニル基を有するオルガノポリシロキサン
１００重量部、
（Ｂ）環状ジメチルシロキサンオリゴマーにより疎水化処理した乾式法シリカであって、そのＢＥＴ法比表面積が５０〜４００ｍ2／ｇであり、嵩密度が７０〜２００ｋｇ／ｍ3であり、炭素原子含有量が１.７〜４.０重量％であり、カールフィッシャー法で測定した水分含有量が０.３０重量％以下であり、ヘキサン抽出率が３.０重量％以下である疎水化処理した乾式法シリカ                                          １０〜１００重量部、
（Ｃ）水酸化アルミニウム粉末                                １０〜４００重量部、および
（Ｄ）末端シラノール基封鎖ジオルガノシロキサンオリゴマーまたはシラノール基含有オルガノシラン                                                      ０〜１０重量部
からなることを特徴とする高電圧電気絶縁性シリコーンゴム用組成物。
【請求項２】
成分（Ｂ）のＢＥＴ法比表面積が５０〜４００ｍ2／ｇであり、嵩密度が８０〜１５０ｋｇ／ｍ3であり、炭素原子含有量が１.８〜３.５重量％であり、カールフィッシャー法で測定した水分含有量が０.２５重量％以下であり、ヘキサン抽出率が２.５重量％以下であることを特徴とする請求項１記載の高電圧電気絶縁性シリコーンゴム用組成物。
【請求項３】
成分（Ａ）が、両末端または側鎖のメチル基の少なくとも２個がビニル基に置換された直鎖状ジメチルポリシロキサンであり、成分（Ｄ）が末端シラノール基封鎖ジメチルシロキサンオリゴマーであることを特徴とする請求項１または請求項２記載の高電圧電気絶縁性シリコーンゴム用組成物。
【請求項４】
請求項１、請求項２または請求項３記載の高電圧電気絶縁性シリコーンゴム用組成物とそれを硬化させるのに十分な量の（Ｅ）硬化剤とからなることを特徴とする高電圧電気絶縁性シリコーンゴム組成物。
【請求項５】
硬化剤が（e1）有機過酸化物または(e2)オルガノハイドロジェンポリシロキサンと白金金属系触媒であることを特徴とする請求項４記載の高電圧電気絶縁性シリコーンゴム組成物。
【請求項６】
請求項４または請求項５記載のシリコーンゴム組成物の硬化物からなる高電圧電気絶縁体。
【発明の詳細な説明】
【技術分野】
【０００１】
本発明は、水酸化アルミニウムを含有し耐トラッキング性が優れた高電圧電気絶縁性シリコーンゴム用組成物、高電圧電気絶縁性シリコーンゴム組成物およびその硬化物からなる高電圧電気絶縁体に関する。
【背景技術】
【０００２】
水酸化アルミニウム粉末を含有するシリコーンゴム組成物が高電圧電気絶縁体用に好適であることは従来から知られている。しかし、水酸化アルミニウム粉末を多量に含有するだけでは、海岸に沿った地帯や大工業地帯のような過酷な気象条件下、環境下で使用される碍子用としては耐トラッキング性、耐アーク性、耐エロージョン性などが不十分なため、種々の試みが提案されている。特許文献１ではジフェニルシランジオールや末端シラノール基封鎖メチルフェニルシロキサンオリゴマーのようなフェニル基含有シランもしくはシロキサンオリゴマーを含有させることにより、特許文献２ではトリアルキルシロキシ基封鎖メチルアルキルシロキサン油を含有させることにより、特許文献３では遷移金属酸化物を含有させることにより、特許文献４では三酸化アンチモンを含有させることにより、特許文献５ではアルケニル基含有シランもしくはシロキサンオリゴマー処理水酸化アルミニウム粉末を使用することにより、特許文献６ではオルガノシラザン処理水酸化アルミニウム粉末を使用することにより耐トラッキング性等を向上させている。上記提案では特殊な添加剤の配合あるいは特殊な処理をした水酸化アルミニウム粉末の使用が必要であり、原料の調達や工程管理が複雑となり大量生産に不向きである。
【０００３】
【特許文献１】特許第２６８９２８１号公報
【特許文献２】特開平７−５７５７４号公報
【特許文献３】特開平８−３２５４５８号公報
【特許文献４】特開平８−３２５４５９号公報
【特許文献５】特開平９−２０８８２８号公報
【特許文献６】特開平９−３１６３３７号公報
【発明の開示】
【発明が解決しようとする課題】
【０００４】
そこで、本発明者らは、特殊な添加剤を必要とせず、通常の水酸化アルミニウム粉末を使用しても硬化物が良好な耐トラッキング性を有し、過酷な気象条件や環境条件下で使用しても高電圧電気絶縁性に優れたシリコーンゴム用組成物、高電圧電気絶縁性に優れたシリコーンゴム組成物およびその硬化物からなる高電圧電気絶縁体を開発すべく鋭意研究した結果、本発明に到達した。即ち、本発明の目的は、特殊な添加剤を必要とせず、通常の水酸化アルミニウム粉末を使用しても硬化物が良好な耐トラッキング性を有し、過酷な気象条件や環境条件下で使用しても高電圧電気絶縁性に優れたシリコーンゴム用組成物、高電圧電気絶縁性に優れたシリコーンゴム組成物およびその硬化物からなる高電圧電気絶縁体を提供することにある。
【課題を解決するための手段】
【０００５】
本発明の目的は、
[1]（Ａ）平均単位式：ＲａＳｉＯ（４−ａ）／２（式中、Ｒは１価の非置換炭化水素基またはハロゲン化炭化水素基であり、ａは１.８〜２.３の数である。）で示され、１分子中に少なくとも２個のケイ素原子結合アルケニル基を有するオルガノポリシロキサン      １００重量部、
（Ｂ）環状ジメチルシロキサンオリゴマーにより疎水化処理した乾式法シリカであって、そのＢＥＴ法比表面積が５０〜４００ｍ2／ｇであり、嵩密度が７０〜２００ｋｇ／ｍ3であり、炭素原子含有量が１.７〜４.０重量％であり、カールフィッシャー法で測定した水分含有量が０.３０重量％以下であり、ヘキサン抽出率が３.０重量％以下である疎水化処理した乾式法シリカ                                          １０〜１００重量部、
（Ｃ）水酸化アルミニウム粉末                                  １０〜４００重量部、および
（Ｄ）末端シラノール基封鎖ジオルガノシロキサンオリゴマーまたはシラノール基含有オルガノシラン                                                      ０〜１０重量部
からなることを特徴とする高電圧電気絶縁性シリコーンゴム用組成物。
[2] 成分（Ｂ）のＢＥＴ法比表面積が５０〜４００ｍ2／ｇであり、嵩密度が８０〜１５０ｋｇ／ｍ3であり、炭素原子含有量が１.８〜３.５重量％であり、カールフィッシャー法で測定した水分含有量が０.２５重量％以下であり、ヘキサン抽出率が２.５重量％以下であることを特徴とする[1]記載の高電圧電気絶縁性シリコーンゴム用組成物。
[3] 成分（Ａ）が、両末端または側鎖のメチル基の少なくとも２個がビニル基に置換された直鎖状ジメチルポリシロキサンであり、成分（Ｄ）が末端シラノール基封鎖ジメチルシロキサンオリゴマーであることを特徴とする[1]または[2]記載の高電圧電気絶縁性シリコーンゴム用組成物。
[4][1]、[2]または[3]記載の高電圧電気絶縁性シリコーンゴム用組成物とそれを硬化させるのに十分な量の（Ｅ）硬化剤とからなることを特徴とする高電圧電気絶縁性シリコーンゴム組成物。
[5] 硬化剤が（e1）有機過酸化物または(e2)オルガノハイドロジェンポリシロキサンと白金金属系触媒であることを特徴とする[4]記載の高電圧電気絶縁性シリコーンゴム組成物。
[6] [4]または[5]記載のシリコーンゴム組成物の硬化物からなる高電圧電気絶縁体。；によって達成される。
【発明の効果】
【０００６】
本発明に係る高電圧電気絶縁性シリコーンゴム用組成物および高電圧電気絶縁性シリコーンゴム組成物は、特殊な添加剤を必要とせず、通常の水酸化アルミニウム粉末を使用しても硬化物が良好な耐トラッキング性を有し、過酷な気象条件や環境条件下で使用しても高電圧電気絶縁性に優れている。その硬化物からなる高電圧電気絶縁体は、特殊な添加剤を必要とせず、通常の水酸化アルミニウム粉末を使用しても硬化物が良好な耐トラッキング性を有し、過酷な気象条件や環境条件下で使用しても高電圧電気絶縁性に優れている。
【発明を実施するための最良の形態】
【０００７】
成分（Ａ）である平均単位式：ＲａＳｉＯ（４−ａ）／２（式中、Ｒは１価の非置換炭化水素基またはハロゲン化炭化水素基であり、ａは１.８〜２.３の数である。）で示され、１分子中に少なくとも２個のケイ素原子結合アルケニル基を有するオルガノポリシロキサンは、本発明のシリコーンゴム組成物の主成分であり、成分（Ｄ）である硬化剤の作用により架橋して硬化する。式中、ａは平均１.８〜２.３の数であり、好ましくは平均１.９〜２.１の数である。その分子構造は、直鎖状が好ましいが、分子鎖の一部が少し分岐していてもよい。ケイ素原子結合アルケニル基としてはビニル基、アリル基、ヘキセニル基が例示される。アルケニル基以外の非置換炭化水素基にとして、メチル基、エチル基、プロピル基、ブチル基、オクチル基等のアルキル基；フェニル基、トリル基等のアリール基；ハロゲン化炭化水素基として、３，３，３−トリフルオロプロピル基、−Ｃ2Ｈ4Ｃ4Ｆ9、−Ｃ2Ｈ4Ｃ8Ｆ17 、３−クロルプロピル基が例示される。これらのうちではメチル基が最も好ましい。
【０００８】
直鎖状のジオルガノポリシロキサンとして、両末端ジメチルビニルシロキシ基封鎖のジメチルポリシロキサン、ジメチルシロキサン・メチルビニルシロキサン共重合体、ジメチルシロキサン・メチルフェニルシロキサン共重合体、ジメチルシロキサン・メチルビニルシロキサン・メチルフェニルシロキサン共重合体、ジメチルシロキサン・ジフェニルシロキサン共重合体、ジメチルシロキサン・メチルビニルシロキサン・ジフェニルシロキサン共重合体、ジメチルシロキサン・メチル（３，３，３−トリフルオロプロピル）シロキサン共重合体、ジメチルシロキサン・メチルビニルシロキサン・メチル（３，３，３−トリフルオロプロピル）シロキサン共重合体、メチル（３，３，３−トリフルオロプロピル）ポリシロキサン；両末端トリメチルシロキシ基封鎖のジメチルシロキサン・メチルビニルシロキサン共重合体、メチルビニルシロキサン・メチルフェニルシロキサン共重合体、ジメチルシロキサン・メチルビニルシロキサン・メチルフェニルシロキサン共重合体、メチルビニルシロキサン・ジフェニルシロキサン共重合体、ジメチルシロキサン・メチルビニルシロキサン・ジフェニルシロキサン共重合体、メチルビニルシロキサン・メチル（３，３，３−トリフルオロプロピル）シロキサン共重合体、ジメチルシロキサン・メチルビニルシロキサン・メチル（３，３，３−トリフルオロプロピル）シロキサン共重合体が例示される。成分の（Ａ）の重合度は、通常１００〜１５,０００の範囲にあり、常温で液状、生ゴム状のいずれでもよい。常温で生ゴム状の場合は、末端にシラノール基が結合していてもよい。
【０００９】
成分（Ｂ）である環状ジメチルシロキサンオリゴマーにより疎水化処理した乾式法シリカであって、そのＢＥＴ法比表面積が５０〜４００ｍ2／ｇであり、嵩密度が７０〜２００ｋｇ／ｍ3であり、炭素原子含有量が１.７〜４.０重量％であり、カールフィッシャー法で測定した水分含有量が０.３０重量％以下であり、ヘキサン抽出率が３.０重量％以下である疎水化処理乾式法シリカは、本発明のシリコーンゴム組成物を硬化させて得られるシリコーンゴム成形物に優れた機械的強度と、良好な耐トラッキング性を持たせるために必須とされる成分である。
成分（Ａ）との混練性、混練物の保存安定性およびシリコーンゴム成形物の機械的強度と耐トラッキング性の点で、そのＢＥＴ法比表面積が１００〜４００ｍ2／ｇであることが好ましく、されには、その嵩密度が８０〜１５０ｋｇ／ｍ3であり、その炭素原子含有量が１.８〜３.５重量％であり、カールフィッシャー法で測定した水分含有量が０.２５重量％以下であり、ヘキサン抽出率が２.５重量％以下であるものがより好ましい。
【００１０】
嵩密度は、疎水化処理した乾式法シリカを１Ｌ（１０００ｃｃ）のメスシリンダーに１０００ｃｃの目盛りまで投入する。この際、該乾式法シリカが沈降するので、投入後３分間はその体積が１０００ｃｃを保持するように該乾式法シリカを補充する。その後、３分間経過後、メスシリンダー中の該乾式法シリカの重量（ｇ数）を測定する。その測定値をｋｇ／ｍ3で表して嵩密度とする。
炭素原子含有量は、疎水化処理した乾式法シリカのケイ素原子結合メチル基を１０００℃、酸素雰囲気下中にて熱分解して炭酸ガスに変換し、この炭酸ガス中の炭素量を微量炭素分析装置により定量する。
【００１１】
カールフィッシャー法で測定した水分含有量は、疎水化処理した乾式法シリカを１１０℃のオーブン中で１０時間乾燥後、この乾燥後の乾式法シリカの水分量をカールフィッシャー法で測定する。
ヘキサン抽出率は、疎水化処理した乾式法シリカのへキサン抽出前の炭素原子含有量（Ｂ）とへキサン抽出後の炭素原子含有量（Ａ）を測定し、（Ｂ−Ａ）/ＢＸ１００（単位％）により算出する。なお、へキサン抽出後の疎水化処理した乾式法シリカは、攪拌機と還流冷却管付き５００ｃｃのフラスコに疎水化処理した乾式法シリカ２０ｇとｎ-ヘキサン１５０ｇを入れ、３０分間煮沸した後、ろ過することにより調製した。
なお、炭素原子含有量は、環状ジメチルシロキサンオリゴマー等の疎水化処理剤により疎水化処理した乾式法シリカ表面の処理度合い、あるいは疎水化度合いを示している。ヘキサン抽出率は、乾式法シリカに結合せずに付着している環状ジメチルシロキサンオリゴマー等の疎水化処理剤の含有度合いを示している。炭素原子含有量が大きいのにヘキサン抽出率が小さいことは、環状ジメチルシロキサンオリゴマーが乾式法シリカに化学的に結合している度合いが大きいと考えられる。
【００１２】
乾式法シリカの疎水化処理に使用する環状ジメチルシロキサンオリゴマーとして、オクタメチルシクロテトラシロキサン、デカメチルペンタシロキサン、ドデカメチルシクロヘキサシロキサン、テトラデカメチルシクロヘプタシロキサン、ヘキサメチルシクロトリシロキサン、これらの混合物が例示される。重合度の上限は、２０量体、さらには１０量体であることが好ましい。乾式法シリカを環状ジメチルシロキサンオリゴマーにより疎水化処理する方法は公知であり（例えば、特公昭３６−１５９３８号公報、米国特許公報第２９３８００９号公報、特公平５−２５８９３号公報）、乾式法シリカを液状の環状ジメチルシロキサンオリゴマーと所定時間接触させ加熱処理している。特公平５−２５８９３では併せて嵩密度増加処理も行っている。本発明で使用される環状ジメチルシロキサンオリゴマーにより疎水化処理した乾式法シリカは、処理条件を鋭意工夫することにより、嵩密度、炭素原子含有量、水分含有量およびへキサン抽出率を前記したとおりに調整したものである。本成分の配合量は、成分（Ａ）１００重量部に対して１０〜１００重量部の範囲である。これは、１０重量部未満であると硬化物の機械的強度が十分でなく、１００重量部を超えると成分（Ａ）への配合が困難になるためである。かかる観点から２０〜７０重量部の範囲が好ましい。
【００１３】
成分（Ｃ）である水酸化アルミニウム粉末は、シリコーンゴムに良好な高電圧電気絶縁性、特には耐トラッキング性を付与するために配合するものである。この水酸化アルミニウム粉末はその粒子径が小さいほど補強性効果が大きく、通常、０．２〜５０μｍの範囲内のものが使用され、０．２〜１０μｍのものが好ましく使用される。水酸化アルミニウム粉末、例えば、オルガノアルコキシシラン、オルガノジシラザンなどの反応性基を有する有機珪素化合物で表面処理された水酸化アルミニウムであってもよい。オルガノアルコキシシランとして、メチルトリメトキシシラン、メチルトリエトキシシラン、フェニルトリメトキシシラン、エチルトメトキシシラン、ｎ-プロピルトリメトキシシラン、ビニルトリメトキシシラン、アリルトリメトキシシラン、ブチニルトリメトキシシラン、ヘキセニルトリメトキシシラン、γ−メタクリロキシプロピルトリメトキシシラン、ジメチルジメトキシシラン、ジメチルジエトキシシラン、ジフェニルジメトキシシラン、テトラエトキシシランが例示され、その部分加水分解物であってもよい。オルガノジシラザンとしてヘキサメチルジシラザン、ジビニルテトラメチルジシラザンが例示される。
【００１４】
成分（Ｃ）の配合量は、成分（Ａ）１００重量部当たり１０〜４００重量部の範囲である。これは、１０重量部未満であると十分な耐トラッキング性が得られず、４００重量部を超えると成分（Ａ）への配合が難しくなり、硬化物も硬くて脆いものとなるからである。配合量の上限値は、成分（Ｃ）の平均粒子径や、成分（Ａ）の粘度、成分（Ｂ）の配合量等によって変わってくるので、試行錯誤して１０〜４００重量部の範囲で適宜決めるとよい。
【００１５】
（Ｄ）末端シラノール基封鎖ジオルガノシロキサンオリゴマーまたはシラノール基含有オルガノシランは、成分（Ａ）と成分（Ｂ）や成分（Ｃ）との相溶性を向上させる。成分（Ｂ）や成分（Ｃ）の配合量が多い場合に必要となることが多い。かかる成分（Ｄ）として、両末端もしくは片末端シラノール基封鎖のジメチルシロキサンオリゴマー、両末端もしくは片末端シラノール基封鎖のメチルビニルシロキサンオリゴマー、両末端もしくは片末端シラノール基封鎖メチルフェニルシロキサンオリゴマー、末端シラノール基封鎖ジメチルシロキサン・メチルフェニルシロキサン共重合オリゴマー、ジフェニルシランジオール、トリメチルシラノールが例示される。成分（Ｄ）は、成分（Ａ）１００重量部当たり０〜１０重量部を配合する。
【００１６】
成分（Ｅ）である硬化剤は、成分（Ａ）を架橋し組成物を硬化させるためのものである。本成分の代表例として（e1）有機過酸化物がある。このような有機過酸化物として、ビスベンゾイルパーオキサイド、ビス（o-メチルベンゾイル）パーオキサイド、ビス（m-メチルベンゾイル）パーオキサイド、ビス（ｐ-メチルベンゾイル）パーオキサイド、ビス（２,4−ジクロロベンゾイル）パーオキサイド、ビス（２−クロロベンゾイル）パーオキサイド、ビス（４−クロロベンゾイル）パーオキサイド、ｔ−ブチルパーベンゾエイト、ジクミルパーオキサイド、２,５−ジメチル−２,５−ジ（ｔ−ブチルパーオキシ）ヘキサン、ジ（t-ブチル）パーオキサイドが例示される。成分（e1）の配合量は、シリコーンゴム用組成物を硬化させるのに十分な量である。その適切な配合量は、成分（Ａ）のアルケニル基含有量、有機過酸化物の種類等によって変わってくるが、目安として成分（Ａ）１００重量部当たり０.０５〜１０重量部であり、好ましくは０.１〜３重量部である。
成分（e1）は、硬化促進剤であるオルガノハイドロジェンポリシロキサンと併用してもよい。
【００１７】
別の代表例として、(e2)オルガノハイドロジェンポリシロキサンと白金族金属系触媒との併用がある。オルガノハイドロジェンポリシロキサンは１分子中に少なくとも２個のケイ素原子結合水素原子を有することが必要であり、好ましくは３個以上のケイ素原子結合水素原子を有する。白金族金属系触媒の作用によりケイ素原子結合水素原子が成分（Ａ）中のアルケニル基に付加反応して架橋し硬化させる。
このオルガノハイドロジェンポリシロキサン中のケイ素原子結合有機基として、メチル基、エチル基、プロピル基、ヘキシル基等のアルキル基；フェニル基、トリル基等のアリール基；３,３,３−トリフルオロプロピル基、３−クロロプロピル基等のハロアルキル基が例示されるが、実用上メチル基が好ましい。
オルガノハイドロジェンポリシロキサンの分子構造は、直鎖状、分岐を含む直鎖状、環状、網目状のいずれでもよい。
【００１８】
オルガノハイドロジェンポリシロキサンとして、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、テトラメチルテトラハイドロジェンシクロテトラシロキサンが例示される。その粘度は特に制限されないが、２５℃において、３〜１０,０００ｍＰａ・ｓであることが好ましい。
【００１９】
本成分の配合量は、本成分中のケイ素原子結合水素原子のモル数と成分（Ａ）ケイ素原子結合アルケニル基のモル数の比が、（０.５：１）〜（１０：１）となる量であり、好ましくは（１：１）〜（５：１）となる量である。これはこのモル比が０.５未満になると本発明組成物の硬化が不十分となり、１０を越えるとケイ素原子結合水素原子が残存して水素ガスが発生して発泡することがあるからである。
【００２０】
このようなオルガノハイドロジェンポリシロキサンと併用される白金属金属系触媒として、白金微粉末、塩化白金酸、アルコール変性塩化白金酸、白金とジケトンの錯体、白金オレフィン錯体、塩化白金酸と1,3-ジビニルテトラメチルジシロキサンの錯体、白金微粉末をアルミナ、カーボンブラックなどの微粒子に担持させたもの、塩化白金酸と1,3-ジビニルテトラメチルジシロキサンの錯体を含有する微粒子状の熱可塑性シリコーン樹脂、ロジウム触媒、パラジウム触媒が例示される。本成分の配合量は、いわゆる触媒量であり、通常は成分（Ａ）１００万重量部当たり白金系金属自体として０．５〜５００重量部の範囲内であり、好ましくは１〜１００重量部の範囲内である。
【００２１】
本発明の高電圧電気絶縁性シリコーンゴム用組成物は、上記した成分（Ａ）〜成分（C)、あるいは成分（Ａ）〜成分（Ｄ）からなり、高電圧電気絶縁性シリコーンゴム組成物は、上記高電圧電気絶縁性シリコーンゴム用組成物と成分（Ｅ）とからなるが、これらの成分に加えて、そのほか必要に応じて、従来からシリコーンゴム組成物に配合されることが公知とされている各種の添加剤、例えば、他の補強性充填剤；けいそう土、石英粉末、マイカ、クレイ、ガラスビーズ、炭酸カルシウム、酸化アルミニウム等の増量充填剤；二酸化チタン、γ−型三、二酸化鉄、四三酸化鉄、酸化亜鉛、ベンガラ、カーボンブラック等の顔料；白金化合物、炭酸亜鉛、炭酸マンガン等の難燃性付与剤；酸化鉄、酸化セリウム、セリウムジメチルシラノレート、脂肪酸セリウム塩等の耐熱性付与剤；ステアリン酸、ステアリン酸亜鉛、ステアリン酸カルシウムなどの高級脂肪酸またはそれらの金属塩等を添加配合することは、本発明の目的を損なわない限り差し支えない。
【００２２】
本発明の高電圧電気絶縁性シリコーンゴム用組成物は、上記した成分（Ａ）〜成分（Ｃ）、あるいは、成分（Ａ）〜成分（Ｄ）の各所定量を均一に混合することによって容易に製造され、本発明の高電圧電気絶縁性シリコーンゴム組成物は、上記高電圧電気絶縁性シリコーンゴム用組成物と成分（Ｅ）の各所定量を均一に混合することによって容易に製造される。
本発明の高電圧電気絶縁性シリコーンゴム用組成物は、成分（Ａ）と成分（Ｂ）、あるいは成分（Ａ）と成分（Ｂ）と成分（Ｄ）を混練してシリコーンゴムベースを造り、このシリコーンゴムベースに成分（Ｃ）を配合することにより製造することが好ましい。ここでシリコーンゴムベースを製造するときの混練温度は、好ましくは、室温〜２５０℃であり、より好ましくは、室温〜１８０℃であり、混練装置は、成分（Ａ）が生ゴムである場合は、ニーダーミキサーのようなバッチ式混合機や、２軸連続混練押出機のような連続混練機が例示される。成分（Ａ）が液状である場合は、プラネタリーミキサーやフロージェットミキサーが好適である。シリコーンゴムベースへの成分（Ｃ）の配合装置も同様である。
上記高電圧電気絶縁性シリコーンゴム用組成物へ成分（Ｅ）を配合するには、成分（Ａ）が生ゴムである場合は２本ロールが好適であり、成分（Ａ）が液状である場合はプラネタリーミキサーが好適である。
【００２３】
硬化剤が、(e2)オルガノハイドロジェンポリシロキサンと白金族金属系触媒との併用である場合は、これを上記高電圧電気絶縁性シリコーンゴム用組成物に配合すると、常温でもヒドロシリル化反応により硬化が始まるので、さらにアルキンアルコール、エンイン化合物、ベンゾトリアゾールなどのヒドロシリル化反応抑制剤を配合することが好ましい。ヒドロシリル化反応抑制剤の具体例として、３−メチル−１−ブチン−３−オール、３，５−ジメチル−１−ヘキシン−３−オール、３−フェニル−１−ブチン−３−オール等のアセチレン系化合物；３−メチル−３−ペンテン−１−イン、３，５−ジメチル−３−ヘキセン−１−イン等のエンイン化合物；１，３，５，７−テトラメチル−１，３，５，７−テトラビニルシクロテトラシロキサン、１，３，５，７−テトラメチル−１，３，５，７−テトラヘキセニルシクロテトラシロキサン、ベンゾトリアゾール等のトリアゾール類、フォスフィン類、メルカプタン類、ヒドラジン類がある。これらの抑制剤の配合量は、ヒドロシリル化反応硬化性シリコーンゴム組成物中に０.００１〜５重量％の範囲内であることが好ましい。
あるいは、例えば、シリコーンゴムベースと成分（Ｃ）とオルガノハイドロジェンポリシロキサンとの混合物Ａと、シリコーンゴムベースと白金族金属系触媒の混合物Ｂとに分けて保存しておき、硬化前に混合物Ａと混合物Ｂとを均一に混合して硬化させてもよい。
【００２４】
本発明の高電圧電気絶縁性シリコーンゴム組成物を硬化させるには、硬化剤として(e1)有機過酸化物を使用する場合は、この有機過酸化物の分解温度以上の温度条件下で、例えば、１３０〜２００℃の温度条件下で（ただし、熱風加硫の場合は１５０〜６００℃で）加熱すればよい。また、硬化剤として(e2)オルガノハイドロジェンポリシロキサンと白金族金属系触媒を使用する場合は、７０〜２００℃の温度条件下で加熱すればよい。本発明の高電圧電気絶縁性シリコーンゴム組成物を硬化させて高電圧電気絶縁体を製造するには、圧縮成形、押出成形、注入成形、射出成形、液状射出成形などの従来公知の成形方法を、該シリコーンゴム組成物の性状と目的物の形状等に応じて適宜選択すればよい。
【００２５】
本発明に係る高電圧電気絶縁体は、本発明の高電圧電気絶縁体用シリコーンゴム組成物を上記要領により加硫、硬化させることにより容易に製造することができる。高電圧電気絶縁体として、送電線や変電所で使用される碍子（例えば、耐張碍子、ＬＰ碍子）、碍子装置類（例えば、鳥害防止装置、避雷碍子）のように屋外、屋内で用いる碍子のカバー、ブッシュ、シェード等、高電圧ケーブルの被覆材や末端封止材、ヒューズカバー、高電圧変圧器のカバー、ブッシュ、シェード等、高電圧電源用モールド、テレビジョンのアノードキャップ等のシリコーンゴム製品、あるいは、それらのシリコーンゴム部品が例示される。
【実施例】
【００２６】
次に、本発明を実施例、比較例により説明する。実施例中、部とあるのは重量部を示す。シリカの諸特性、シリコーンゴムの物理特性、電気絶縁特性および耐トラッキング性は次のようにして測定した。
〔シリカの諸特性〕
嵩密度、炭素原子含有量、カールフィッシャー法で測定した水分含有量およびヘキサン抽出率は、段落番号００１０と００１１に記載した条件で測定したものである。
〔シリコーンゴムの物理特性〕
厚さ２ｍｍのシリコーンゴムシートについて測定した。
硬さ：ＪＩＳ Ｋ ６２５３ 加硫ゴムの硬さ試験方法に従って測定した。タイプＡデユロメータを使用した。
引張強さ（単位MPa）および伸び（単位%）は、ＪＩＳ Ｋ ６２５１ 加硫ゴムの引張試験方法に従って測定した。
引裂強さ（単位N/mm）は、ＪＩＳ Ｋ ６２５２ 加硫ゴムの引裂試験方法に従って測定した。試験片はクレセント形を使用した。
圧縮永久歪（単位％）は、ＪＩＳ Ｋ ６２６２ 加硫ゴムの圧縮永久歪試験方法に従って測定した。圧縮条件は圧縮率２５％で１８０℃で２４時間圧縮である。
反発弾性率（単位％）は、ＪＩＳ Ｋ ６２５４ 加硫ゴムの反発弾性率試験方法に従って測定した。
〔シリコーンゴムの電気絶縁特性〕
厚さ１ｍｍのシリコーンゴムシートについて測定した。
ＪＩＳ Ｋ ６２４９  に従って絶縁破壊強さ（単位KV/mm）、体積抵抗率（単位ohm cm）、誘電率および誘電正接を測定した。誘電率および誘電正接は、１１０Hzでの測定値である。
〔シリコーンゴムの耐トラッキング性〕
厚さ６ｍｍのシリコーンゴムシートについて測定した。
IEC 60587に準じて、日立化成工業製、ＨＡＴ-５２０形を用いて傾斜平板法耐トラッキング性試験を行った。試験電圧は４．５ｋVの一定トラッキング電圧（Ｍｅｔｈｏｄ１）とし、５枚のシリコーンゴムシートについて、判定Ａ、貫通、侵食損失重量（単位重量％）を測定した。
判定Aは、シリコーンゴムシートを通して高圧回路を流れる電流が６０ｍAを超えて不合格となった数の割合（単位％）を表す。
貫通は、エロージョンの深さがシリコーンゴムシートの厚み6mmに達して不合格となった数の割合を表す。
侵食損失重量率は、上記試験の間、シリコーンゴムシートの一部が熱やアークにより劣化し、侵食された重量率を次式で算出した。 （侵食によって失った重量／試験前のシート全体の重量）×１００（単位％）
【００２７】
〔実施例１〕
両末端ジメチルビニルシロキシ基封鎖ジメチルシロキサン・メチルビニルシロキサン共重合体生ゴム（ジメチルシロキサン単位９９.６モル％とメチルビニルシロキサン単位０.４モル％からなる。重合度５，０００）１００部、オクタメチルシクロテトラシロキサンにより疎水化処理した乾式法シリカ（シリカメーカ製、ＢＥＴ法比表面積１６０ｍ２／ｇ、炭素原子含有量２.０重量％、嵩密度１００ｋｇ／ｍ3、水分量０.１０重量％、へキサン抽出率１.８重量％）３０部、２５℃における粘度が６０センチストークスの両末端シラノール基封鎖ジメチルシロキサンオリゴマー２．０部をニーダーミキサーに投入し、均一になるまで混合してシリコーンゴムベースを得た。この際、加熱は行わなかったが、混練時温度は剪断発熱により１２０℃まで上昇した。次いで、このシリコーンゴムベース１００部に対して、未処理の水酸化アルミニウム粉末（昭和電工株式会社製、商品名ハイジライトＨ−４２Ｍ、平均粒径１.１μｍ、ＢＥＴ法比表面積５ｍ２／ｇ）６０部を投入し均一になるまで混合してシリコーンゴムコンパウンド１６０部を得た。２本ロールを使用して、放冷したシリコーンゴムコンパウンド１６０部に２，５−ジメチル−２，５−ジ（ｔ−ブチルパーオキシ）ヘキサン０.３部を加え均一になるまで混合して、シリコーンゴム組成物を得た。次いでこのシリコーンゴム組成物を１７０℃で１０分間プレス加硫して、シリコーンゴムシートを作製した。これらのシリコーンゴムシートについて物理特性、電気絶縁特性および耐トラッキング性を測定した。これらの測定結果を後記する表２に示した（表中の各特性値の単位は上記どおりである）。
【００２８】
〔実施例２〕
実施例１で得たシリコーンゴムコンパウンド１６０部に、２本ロールを使用して、粘度１５ｍＰａ・ｓの両末端トリメチルシロキシ基封鎖ジメチルシロキサン・メチルハイドロジェンシロキサン共重合体（ジメチルシロキサン単位とメチルハイドロジェンシロキサン単位のモル比＝７：１２）０.６部、白金の1,3-ジビニルテトラメチルジシロキサン錯体（白金含有量２重量％）０.１部、1-エチニル-1-シクロヘキサノール０.０３部を加え均一になるまで混合して、ヒドロシリル化反応硬化性シリコーンゴム組成物を得た。次いでこのシリコーンゴム組成物を１７０℃で１０分間プレス加硫して、シリコーンゴムシートを作製した。これらのシリコーンゴムシートについて物理特性および耐トラッキング性を測定した。これらの測定結果を後記する表２に示した。
【００２９】
〔実施例３〕
実施例１において、未処理の水酸化アルミニウム粉末の代わりにビニルトリメトキシシラン処理水酸化アルミニウム粉末（昭和電工株式会社製、商品名ハイジライトＨ−４２ＳＴＶ、平均粒径１.１μｍ、ＢＥＴ法比表面積５ｍ２／ｇ）を使用した以外は同様の条件でシリコーンゴムコンパウンド、シリコーンゴム組成物、シリコーンゴムシートを作成した。これらのシリコーンゴムシートについて物理特性および耐トラッキング性を測定し、その測定結果を後記する表２に示した。
【００３０】
〔実施例４〕
実施例１において、未処理の水酸化アルミニウム粉末の配合量を１２０部とした以外は同様の条件でシリコーンゴムコンパウンド、シリコーンゴム組成物、シリコーンゴムシートを作成した。これらのシリコーンゴムシートについて物理特性、電気絶縁特性および耐トラッキング性を測定し、その測定結果を後記する表２に示した。
【００３１】
〔比較例１〕
実施例１において、オクタメチルシクロテトラシロキサンにより疎水化処理した乾式法シリカの代わりに、未処理乾式法シリカ（日本アエロジル株式会社製、商品名アエロジル２００、ＢＥＴ法比表面積が２００ｍ２／ｇ、炭素原子含有量０重量％、嵩密度５０ｋｇ／ｍ3、水分含有量０．３０重量％、へキサン抽出率０重量％）３０部、粘度が６０センチストークスの両末端シラノール基ジメチルシロキサンオリゴマー９.０部を使用した以外は同様の条件でシリコーンゴムコンパウンド、シリコーンゴム組成物、シリコーンゴムシートを作成した。これらのシリコーンゴムシートについて物理特性、電気絶縁特性および耐トラッキング性を測定し、その測定結果を後記する表２に示した。
【００３２】
〔比較例２〕
実施例１において、オクタメチルシクロテトラシロキサンにより疎水化処理した乾式法シリカの代わりに、ジメチルジクロロシランにより疎水化処理した乾式法シリカ（シリカメーカ製、ＢＥＴ法比表面積１８０ｍ２／ｇ、炭素原子含有量１．６重量％、嵩密度５０ｋｇ／ｍ3、水分含有量０.１９重量％、へキサン抽出率１．３重量％）３０部を使用した以外は同様の条件でシリコーンゴムベース、シリコーンゴムコンパウンド、シリコーンゴム組成物、シリコーンゴムシートを作成した。これらのシリコーンゴムシートについて物理特性、電気絶縁特性および耐トラッキング性を測定し、その測定結果を後記する表２に示した。
【００３３】
〔比較例３〕
実施例１において、オクタメチルシクロテトラシロキサンにより疎水化処理した乾式法シリカの代わりに、ヘキサメチルジシラザンにより疎水化処理した乾式法シリカ（シリカメーカ製、ＢＥＴ法比表面積１２８ｍ２／ｇ、炭素原子含有量４．９重量％、嵩密度５０ｋｇ／ｍ3、水分含有量０．６３重量％、へキサン抽出率４１重量％）３０部を使用した以外は実施例１と同様の条件でシリコーンゴムベース、シリコーンゴムコンパウンド、シリコーンゴム組成物、シリコーンゴムシートを作成した。これらのシリコーンゴムシートについて物理特性、電気絶縁特性および耐トラッキング性を測定し、その測定結果を後記する表２に示した。
【００３４】
【表１】
2006182823.tif 000002
【００３５】
【表２】
2006182823.tif 000003
【産業上の利用可能性】
【００３６】
本発明に係る高電圧電気絶縁性シリコーンゴム用組成物および高電圧電気絶縁性シリコーンゴム組成物は、硬化させて耐トラッキング性に優れた高電圧電気絶縁体を製造するのに有用である。本発明に係る高電圧電気絶縁体は、耐トラッキング性に優れたシリコーンゴムからなるので、送電線や変電所で使用される碍子（例えば、耐張碍子、ＬＰ碍子）、碍子装置類（例えば、鳥害防止装置、避雷碍子）のように屋外、屋内で用いる碍子のカバー、ブッシュ、シェード等、高電圧ケーブルの被覆材や末端封止材、ヒューズカバー、高電圧変圧器のカバー、ブッシュ、シェード等、高電圧電源用モールド、テレビジョンのアノードキャップ等自体として、あるいは、それらのシリコーンゴム部品として有用である。